(57)【要約】【課題】少量であっても酸性ガスを効率的に処理できるとともに、固結性やバグフィルタにおける差圧上昇を大幅に改善でき、コスト面にも優れた酸性ガス処理剤を提供する。【解決手段】本発明の酸性ガス処理剤は、炭酸水素ナトリウムを含有する。そして、炭酸水素ナトリウムのメジアン径（Ｄ５０）は、１１μｍ以上２５μｍ以下であり、メジアン径に対するモード径（Ｄｍ）の比（Ｄｍ／Ｄ５０）は、２．０以下である。上記メジアン径（Ｄ５０）と積算重量３０％径（Ｄ３０）との差は、１５μｍ以下であることが好ましく、積算重量７０％径（Ｄ７０）とメジアン径（Ｄ５０）との差は、１５μｍ以下であることが好ましい。【選択図】図１
2018122248.tif 000002
【特許請求の範囲】
【請求項１】
メジアン径（Ｄ５０）が１１μｍ以上２５μｍ以下であり、前記メジアン径に対するモード径（Ｄｍ）の比（Ｄｍ／Ｄ５０）が２．０以下である炭酸水素ナトリウムを含有する酸性ガス処理剤。
【請求項２】
前記炭酸水素ナトリウムの前記メジアン径（Ｄ５０）と積算重量３０％径（Ｄ３０）との差が１５μｍ以下であり、
前記炭酸水素ナトリウムの積算重量７０％径（Ｄ７０）と前記メジアン径（Ｄ５０）との差が１５μｍ以下である、請求項１に記載の酸性ガス処理剤。
【請求項３】
固結防止剤をさらに含有し、
前記固結防止剤は、親水性物質、疎水性物質、及び粘土鉱物から選択される少なくとも１種以上を含む、請求項１又は２に記載の酸性ガス処理剤。
【請求項４】
前記固結防止剤は、湿式シリカ、ステアリン酸カルシウム、ゼオライト、疎水性シリカ、親水性ヒュームドシリカ、ホワイトカーボン、塩基性炭酸マグネシウム、カーボンブラックのいずれか１種以上を含む、請求項３に記載の酸性ガス処理剤。
【請求項５】
請求項１から４のいずれかに記載の酸性ガス処理剤を酸性ガスに添加した後、飛灰を集塵する、酸性ガス処理方法。
【発明の詳細な説明】
【技術分野】
【０００１】
本発明は、酸性ガス処理剤に関する。より詳しくは、本発明は、一般廃棄物や産業廃棄物を焼却、焼成あるいは溶融する施設や、バイオマス発電ボイラ等から排出される燃焼排ガスに含まれる塩化水素や硫黄酸化物等の酸性ガスを中和処理する酸性ガス処理剤に関する。
【背景技術】
【０００２】
廃棄物処理施設や発電ボイラなどの施設では、塩化水素や硫黄酸化物等の酸性ガスが発生し、これらの酸性ガスを中和処理するために、消石灰などのカルシウム系化合物が用いられてきた。
【０００３】
しかしながら、酸性ガス処理剤として、ＪＩＳ特号消石灰や高反応消石灰を用いた場合、酸性ガスに対して、３〜４倍当量と過剰に使用する必要があるため、発生する煤塵量が増加し、飛灰処理コストの増加や最終処分場の容量を圧迫する欠点がある。また、硫黄酸化物が特異的に高い施設や塩化水素、硫黄酸化物の基準値が１５ｐｐｍ以下と湿式レベルに厳しい施設においては、安定的に処理できない欠点もある。
【０００４】
そこで、炭酸水素ナトリウムなどのナトリウム系化合物もまた、酸性ガス処理剤として一般的に用いられ、普及している。炭酸水素ナトリウムは、上記消石灰と比較すると、使用量が少なくて済む。
【０００５】
例えば、特許文献１では、レーザー回折散乱法により測定した体積基準の平均粒径が１〜９μｍの炭酸水素ナトリウムを含む酸性成分除去剤が提案されている。この除去剤によると、排気ガスから効率良く塩化水素や硫黄酸化物や窒素酸化物等の酸性成分を除去でき、かつ、廃棄処理も容易で廃棄物量を削減できる。
【０００６】
特許文献２では、レーザー回折散乱法により測定した体積基準の平均粒径が１〜９μｍであって、粉体層の水銀圧入法による細孔分布において、細孔直径１〜１０μｍの範囲の細孔容積が０．４ｃｍ３／ｇ以上である炭酸水素ナトリウムを含む酸性成分除去剤が提案されている。この除去剤によると、少量の酸性成分除去剤で充分に塩化水素ガスを吸着除去できる。
【先行技術文献】
【特許文献】
【０００７】
【特許文献１】特開２０００−２１８１２８号公報
【特許文献２】特開２００６−２３９６８９号公報
【発明の概要】
【発明が解決しようとする課題】
【０００８】
特許文献１〜２に記載の処理剤は、いずれも、炭酸水素ナトリウムの平均粒子径が１０μｍ以下であることが好ましいとしている。しかしながら、炭酸水素ナトリウムが微粒子であると、微粒子同士が凝集して固結し易いことや、微粒子にするための粉砕コストや粉砕時間を多大に要するという課題がある。
【０００９】
微粒子同士の凝集を防ぐために、炭酸水素ナトリウムに固結防止剤を配合することも考えられるが、炭酸水素ナトリウムに固結防止剤を配合しても、輸送時や薬剤貯留時に酸性ガス処理剤が固結する場合がある。また、固結防止剤の配合比を高くすると、今度は、コストアップの課題が生じる。
【００１０】
また、炭酸水素ナトリウムの平均粒子径が小さいと、排ガスを浄化するためのバグフィルタにおける差圧が上昇し、ろ布の耐久性に課題がある。
【００１１】
本発明は、このような問題に鑑みてなされたものであり、その課題は、少量であっても酸性ガスを効率的に処理できるとともに、固結性やバグフィルタにおける差圧上昇を大幅に改善でき、コスト面にも優れた酸性ガス処理剤を提供することである。
【課題を解決するための手段】
【００１２】
本発明者らは、上記の課題を達成するために鋭意研究を重ねた結果、メジアン径に対するモード径（Ｄｍ）の比（Ｄｍ／Ｄ５０）に着目し、この比の範囲を一定の範囲内にすることで、上記の課題を一挙に解決できることを見出し、本発明を完成するに至った。具体的に、本発明では、以下のようなものを提供する。
【００１３】
（１）本発明は、メジアン径（Ｄ５０）が１１μｍ以上２５μｍ以下であり、前記メジアン径に対するモード径（Ｄｍ）の比（Ｄｍ／Ｄ５０）が２．０以下である炭酸水素ナトリウムを含有する酸性ガス処理剤である。ここで、メジアン径（Ｄ５０）は、レーザー回折散乱式粒度分布測定装置によって測定された粒度分布における質量基準における積算値が５０％となる粒子径である。また、モード径（Ｄｍ）は、レーザー回折散乱式粒度分布測定装置によって測定された粒度分布における相対粒子量が最大となる粒子径である。
【００１４】
（２）また、本発明は、前記炭酸水素ナトリウムの前記メジアン径（Ｄ５０）と積算重量３０％径（Ｄ３０）との差が１５μｍ以下であり、前記炭酸水素ナトリウムの積算重量７０％径（Ｄ７０）と前記メジアン径（Ｄ５０）との差が１５μｍ以下である、（１）に記載の酸性ガス処理剤である。ここで、積算重量３０％径（Ｄ３０）は、レーザー回折散乱式粒度分布測定装置によって測定された粒度分布における質量基準における積算値が３０％となる粒子径である。また、積算重量７０％径（Ｄ７０）は、レーザー回折散乱式粒度分布測定装置によって測定された粒度分布における質量基準における積算値が７０％となる粒子径である。
【００１５】
（３）また、本発明は、固結防止剤をさらに含有し、前記固結防止剤は、親水性物質、疎水性物質、及び粘土鉱物から選択される少なくとも１種以上を含む、（１）又は（２）に記載の酸性ガス処理剤である。
【００１６】
（４）また、本発明は、前記固結防止剤が、湿式シリカ、ステアリン酸カルシウム、ゼオライト、疎水性シリカ、親水性ヒュームドシリカ、ホワイトカーボン、塩基性炭酸マグネシウム、カーボンブラックのいずれか１種以上を含む、（３）に記載の酸性ガス処理剤である。
【００１７】
（５）また、本発明は、（１）から（４）のいずれかに記載の酸性ガス処理剤を酸性ガスに添加した後、飛灰を集塵する、酸性ガス処理方法である。
【発明の効果】
【００１８】
本発明によると、少量であっても酸性ガスを効率的に処理できるとともに、固結性やバグフィルタにおける差圧上昇を大幅に改善でき、コスト面にも優れた酸性ガス処理剤を提供することができる。
【図面の簡単な説明】
【００１９】
【図１】本実施例で使用した酸性ガス処理装置１０の概略構成を示す。
【図２】酸性ガス処理剤の固結性を評価するために使用した荷重試験装置３０の概略構成を示す。
【発明を実施するための形態】
【００２０】
以下、本発明の具体的な実施形態について、詳細に説明するが、本発明は、以下の実施形態に何ら限定されるものではなく、本発明の目的の範囲内において、適宜変更を加えて実施することができる。
【００２１】
＜酸性ガス処理剤＞
本実施形態の酸性ガス処理剤は、炭酸水素ナトリウムを含有する。炭酸水素ナトリウムは、酸性ガスの中和剤として機能する。
【００２２】
また、酸性ガス処理剤は、必要に応じて、固結防止剤をさらに含有することが好ましい。
【００２３】
〔炭酸水素ナトリウム〕
［メジアン径（Ｄ５０）］
炭酸水素ナトリウムは、粗重曹を粉砕したものが好ましく用いられる。炭酸水素ナトリウムのメジアン径（Ｄ５０）の下限は、１１μｍ以上であり、１２．５μｍ以上であることが好ましく、１５μｍ以上であることがさらに好ましく、１７μｍ以上であることが特に好ましい。メジアン径（Ｄ５０）が小さすぎると、炭酸水素ナトリウムの微粒子どうしが凝集して固結し易いため、好ましくない。また、炭酸水素ナトリウムを微粒子にするための粉砕コストや粉砕時間が多大になるため、好ましくない。加えて、メジアン径（Ｄ５０）が小さすぎると、排ガスを浄化するためのバグフィルタにおける差圧が上昇し、ろ布の耐久性に影響を及ぼし得るため、好ましくない。
【００２４】
炭酸水素ナトリウムのメジアン径（Ｄ５０）の上限は、２５μｍ以下であり、２１μｍ以下であることが好ましく、１９．５μｍ以下であることがさらに好ましい。メジアン径（Ｄ５０）が大きすぎると、酸性ガスを処理するために必要な炭酸ナトリウムの量が、バグフィルタ入口の酸性ガスの濃度に対する好適な当量比の範囲（例えば、１．０以上５．０以下）から外れるため、好ましくない。
【００２５】
［メジアン径（Ｄ５０）に対するモード径（Ｄｍ）の比（Ｄｍ／Ｄ５０）］
炭酸水素ナトリウムのメジアン径（Ｄ５０）に対するモード径（Ｄｍ）の比（Ｄｍ／Ｄ５０）は、２．０以下であり、１．５以下であることが好ましく、１．３以下であることがより好ましい。比（Ｄｍ／Ｄ５０）が大きいと、メジアン径（Ｄ５０）が適正な範囲内にあっても、酸性ガスを十分に処理することができない。
【００２６】
比（Ｄｍ／Ｄ５０）の下限は、特に限定されないが、モード径（Ｄｍ）の方がメジアン径（Ｄ５０）に比べて大きいため、比（Ｄｍ／Ｄ５０）の下限は、１．００以上である。
【００２７】
［粒度分布のシャープさ］
炭酸水素ナトリウムのメジアン径（Ｄ５０）と積算重量３０％径（Ｄ３０）との差（Ｄ５０−Ｄ３０）の上限は、１５μｍ以下であることがが好ましく、１０μｍ以下であることがより好ましい。差（Ｄ５０−Ｄ３０）の下限は、特に限定されず、０μｍを超えていればよいが、製品歩留を高め、コスト面に優れた酸性ガス処理剤を提供するため、差（Ｄ５０−Ｄ３０）の下限は、１μｍ以上であることが好ましく、３μｍ以上であることがより好ましい。
【００２８】
炭酸水素ナトリウムの積算重量７０％径（Ｄ７０）とメジアン径（Ｄ５０）との差（Ｄ７０−Ｄ５０）の上限は、１５μｍ以下であることが好ましく、１０μｍ以下であることがより好ましい。差（Ｄ７０−Ｄ５０）の下限は、特に限定されず、０μｍを超えていればよいが、製品歩留を高め、コスト面に優れた酸性ガス処理剤を提供するため、差（Ｄ７０−Ｄ５０）の下限は、１μｍ以上であることが好ましく、３μｍ以上であることがより好ましく、５μｍ以上であることがさらに好ましい。
【００２９】
粒度分布がシャープであることによって、酸性ガスの処理性能が高まる。また、粒度分布がシャープであることによって、酸性ガス処理剤の固結を抑えることができ、結果として装置のハンドリング性能が高まる。
【００３０】
〔固結防止剤〕
酸性ガス処理剤が固結し、流動性が低下するのを防ぐため、酸性ガス処理剤は、炭酸水素ナトリウムと、固結防止剤とを含有することが好ましい。
【００３１】
固結防止剤は、親水性物質、疎水性物質、及び粘土鉱物から選択される少なくとも１種以上を含むことが好ましい。
【００３２】
本実施形態において、「親水性」とは、水に非溶解性であるものの、物質表面に親水性基を有しており、物質表面が水に濡れやすい（水滴をつくらない、はじかない）性質を有する物質をいう。親水性物質として、親水性シリカ（親水性ヒュームドシリカ等）が挙げられる。
【００３３】
本実施形態において、「疎水性」とは、水に非溶解性であり、かつ、物質表面に親水性基を有していない物質をいう。疎水性物質として、ステアリン酸カルシウム、疎水性シリカ等が挙げられる。
【００３４】
粘土鉱物として、ゼオライト、珪藻土、活性白土等が挙げられる。
【００３５】
中でも、固結防止性に優れることから、固結防止剤は、ステアリン酸カルシウムを含んでいることが好ましい。
【００３６】
その他、ホワイトカーボン、塩基性炭酸マグネシウム、カーボンブラック、炭酸カルシウム、炭酸マグネシウム、水酸化マグネシウム、クエン酸アンモニウム、無水硫酸マグネシウム、無水リン酸ソーダ、高炉スラグ、酸化アルミニウム等、周知の固結防止剤が含まれていてもよい。
【００３７】
固結防止剤を含有させる場合、その含有量の下限は、酸性ガス処理剤が固結し、流動性が低下するのを防ぐことができる程度であれば、特に限定されない。例えば、固結防止剤の含有量は、炭酸水素ナトリウム１００質量部に対して０．１質量部以上であることが好ましく、０．２質量部以上であることがより好ましい。
【００３８】
含有量の上限は、脱塩残渣の処理に影響を及ぼさない程度であれば、特に限定されない。例えば、固結防止剤の含有量は、炭酸水素ナトリウム１００質量部に対して３．０質量部以下であることが好ましく、１．０質量部以下であることがより好ましく、０．８質量部以下であることがさらに好ましく、０．６質量部以下であることがよりさらに好ましい。
【００３９】
＜酸性ガス処理剤の調製方法＞
酸性ガス処理剤の調製は、以下の工程を経ることによって得ることができる。
（１）粗重曹（粒径が大きい重曹）の粉砕
（２）必要に応じて、粉砕した重曹（炭酸水素ナトリウム）と固結防止剤との混合
【００４０】
〔（１）粗重曹の粉砕〕
まず、粗重曹を粉砕し、メジアン径（Ｄ５０）、メジアン径（Ｄ５０）に対するモード径（Ｄｍ）の比（Ｄｍ／Ｄ５０）等を規定の範囲内に調整する。メジアン径（Ｄ５０）等の調整は、粗重曹の原料の粒径や粗重曹の原料供給量に基づき、粉砕機における粉砕ローター、分級ローターの設定値を調整することによって行われる。
【００４１】
〔（２）粉砕した重曹（炭酸水素ナトリウム）と固結防止剤との混合〕
また、必要に応じて、粉砕した重曹（炭酸水素ナトリウム）と固結防止剤とを混合する。混合は、リボンブレンダーやナウターミキサー等の混合機を用いて混合してもよいし、粗重曹を粉砕する際に、固結防止剤も粗重曹と一緒に添加して混合してもよい。
【００４２】
＜酸性ガスの処理方法＞
酸性ガスの処理は、上記酸性ガス処理剤を、酸性ガスを含む排ガスに添加して排ガス処理を行うものである。上記酸性ガス処理剤を煙道に供給し、酸性ガス処理剤と、酸性ガスを含む排ガスとを接触させることによって行われる。
【００４３】
排ガスの種類は特に限定されるものでなく、例えば、廃棄物処理施設やバイオマスボイラ、石炭ボイラ等の燃焼施設において発生する、塩化水素や硫黄酸化物等の酸性ガスを含む排出ガスが挙げられる。
【００４４】
酸性ガス処理剤を供給するタイミングも、集塵機において飛灰を集塵する前であれば特に限定されるものでなく、例えば、焼却炉で廃棄物等を焼却するタイミング、焼却によって生成した排ガスが煙道を通過し、排ガスの温度を減温する減温塔に至るまでの間のタイミング、排ガスを減温塔で冷却した後、冷却後の排ガスが、集塵機手前に設けられたバグフィルタに至るまでのタイミング等が挙げられる。
【００４５】
酸性ガス処理剤の供給量は、特に限定されるものでない。過少になること、過大になることのいずれも避けるため、煙道を通過する酸性ガスの濃度をモニタリングしながら適宜調整し、対象となる燃焼施設毎の管理目標値を満足するように供給することが好ましい。
【００４６】
酸性ガスを好適に処理するため、酸性ガス処理剤の供給量の下限は、０．１ｇ／ｍ３以上であることが好ましく、１ｇ／ｍ３以上であることがより好ましく、１０ｇ／ｍ３以上であることがさらに好ましい。併せて、酸性ガス処理剤の供給量の下限は、バグフィルタ入口の酸性ガスの濃度に対して、当量比で１．０以上であることが好ましく、１．２以上であることがより好ましく、１．４以上であることがさらに好ましい。
【００４７】
脱塩残渣の量を抑え、飛灰処理コストをできるだけ低くするため、酸性ガス処理剤の供給量の上限は、２００ｇ／ｍ３以下の範囲内であることが好ましく、１５０ｇ／ｍ３以下の範囲内であることがより好ましい。併せて、酸性ガス処理剤の供給量の上限は、バグフィルタ入口の酸性ガスの濃度に対して、当量比で５．０以下であることが好ましく、３．０以下であることがより好ましく、２．０以下であることがさらに好ましい。
【００４８】
煙道に酸性ガス処理剤を供給した後、酸性ガスと酸性ガス処理剤との反応生成物及び未反応物をそれぞれ成分とする飛灰を集塵する。飛灰の集塵は、バグフィルタ等、公知の集塵機で行えばよい。
【実施例】
【００４９】
以下、実施例により本発明を具体的に説明するが、本発明はこれらに限定されるもので
はない。
【００５０】
＜実施例１＞  炭酸水素ナトリウムの粒度と酸性ガス処理性能及び固結性との関係
〔酸性ガス処理性能の比較〕
［試験条件］
図１に記載の酸性ガス処理装置１０を用いて、表１に記載された６種類の炭酸ナトリウムについて、酸性ガス処理性能を比較した。なお、炭酸ナトリウムの径は、島津製作所株式会社製のＳＡＬＤ−７５００ｎａｎｏを用いて測定した。
【００５１】
図１は、本実施例で使用した酸性ガス処理装置１０の概略構成を示す。酸性ガス処理装置１０は、酸性ガスを加熱するヒーター１１と、ヒーター１１から出される酸性ガスに酸性ガス処理剤を供給する酸性ガス処理剤供給機１３と、酸性ガスと酸性ガス処理剤との反応生成物及び未反応物を集塵するバグフィルタ１５と、バグフィルタ１５で集塵された集塵物を冷却する冷却塔１７と、冷却された集塵物を中和する中和塔１８と、中和塔１８で中和された中和物を系外に排出する誘引送風機１９とを備える。
【００５２】
ヒーター１１から酸性ガス処理剤供給機１３に向かう配管１２において、バグフィルタ１５の入口に相当する箇所に圧力計Ｐ１と、塩化水素濃度測定装置とが設けられている。圧力計Ｐ１と、塩化水素濃度測定装置とにより、バグフィルタ１５の入口圧力と、酸性ガスに含まれる塩化水素濃度とが測定可能である。
【００５３】
また、バグフィルタ１５から冷却塔１７に向かう配管１６において、バグフィルタ１５の出口に相当する箇所に圧力計Ｐ２と、塩化水素濃度測定装置とが設けられている。圧力計Ｐ２と、塩化水素濃度測定装置とにより、バグフィルタ１５の出口圧力と、バグフィルタ１５で集塵された集塵物に含まれる塩化水素濃度とが測定可能である。
【００５４】
なお、本実施例では、塩化水素測定装置として、京都電子社製イオン電極式塩化水素計ＨＬ−２２」を使用した。
【００５５】
実施例１における試験条件は、以下のとおりである。
排ガス量：０．２８Ｎｍ３−ｄｒｙ／ｍｉｎ
バグフィルタ１５の入口における塩化水素濃度：２５０ｐｐｍ（４０７ｍｇ／Ｎｍ３）
水分量：１０％
バグフィルタ温度：１７０℃
酸性ガス処理剤の添加量：入口塩化水素濃度に対し、当量比で１．５
酸性ガス処理剤の添加時間：連続添加で９０分間
【００５６】
［評価］
以下の式にしたがい、酸性ガス処理剤を９０分間連続添加した際の塩化水素の除去率を求めた。塩化水素の除去率が８５％以上である場合を「○」とし、８５％未満である場合を「×」とした。結果を表１に示す。
酸性ガス除去率（％）＝（入口での塩化水素濃度−出口での塩化水素濃度）／入口での塩化水素濃度×１００
【００５７】
〔酸性ガス処理剤の固結性〕
図２に示す荷重試験装置３０を用いて、以下の内容にて固結性の評価を実施した。
【００５８】
荷重試験装置３０は、１００ｍｍ×１００ｍｍの枠状升３１と、枠状升３１に収容されたサンプル（酸性ガス処理剤）に加重をかける１０ｋｇの重り３２とを備える。
【００５９】
まず、１００ｍｍ×１００ｍｍの枠状升３１に、実施例及び比較例に係る各種の酸性ガス処理剤Ｓを充填する。そして、重り３２を用いて酸性ガス処理剤Ｓに１０ｋｇの加重を１８時間かけた。
【００６０】
その後、目開きが７１０μｍである第１の篩と、目開きが３５０μｍである第２の篩とを有する篩分装置を用い、酸性ガス処理剤Ｓを、第１の篩、第２の篩の順に振動で落下させて、第１の篩の篩上、第２の篩の篩上に残った重量を計量し、試験に供した酸性ガス処理剤Ｓ重量に対する篩残分の割合（単位：重量％）を算出した。この篩残分の割合が小さいほど、酸性ガス処理剤の固結性が小さいことを示す。この篩残分の割合を指標として、各酸性ガス処理剤の固結性を評価した。篩残分の割合が２０％以下である場合を「◎」とし、２０％を超え５０％以下である場合を「○」とし、５０％以上９０％以下を「△」とし、９０％を超える場合を「×」とした。結果を表１に示す。
【００６１】
〔結果〕
【表１】
2018122248.tif 000003
【００６２】
メジアン径（Ｄ５０）が１１μｍ以上２５μｍ以下であり、メジアン径に対するモード径（Ｄｍ）の比（Ｄｍ／Ｄ５０）が２．０以下である炭酸水素ナトリウムは、いずれも、高い酸性ガス処理性能を有していた（実施例１−１〜１−３）。酸性処理性能に優れることから、煤塵量削減による最終処分場の延命化、浸出水のＣＯＤ低減等、環境負荷の低減も期待される。
【００６３】
また、上記炭酸水素ナトリウムは、固結防止性にも優れる（実施例１−１〜１−３）。中でも、メジアン径（Ｄ５０）が１５μｍ以上であると、よりいっそう固結防止性に優れ（実施例１−２、１−３）、１７μｍ以上であると、さらに固結防止性に優れる（実施例１−３）。
【００６４】
また、炭酸水素ナトリウムのメジアン径（Ｄ５０）を１１μｍ未満にまで微粒子化しないことから、製造コストの削減にも繋がる。加えて、粗重曹の粉砕時間の短縮や粉砕量を増やすことも可能となり、酸性ガス処理剤を安定して供給することが可能である。
【００６５】
これに対し、メジアン径（Ｄ５０）が１１μｍ未満であると、酸性ガス処理剤が固結し易く、装置のハンドリング性に影響を及ぼし得ることが確認された（比較例１−１）。
【００６６】
また、メジアン径（Ｄ５０）が１１μｍ以上２５μｍ以下の範囲内にあっても、メジアン径に対するモード径（Ｄｍ）の比（Ｄｍ／Ｄ５０）が２．０を超えていると、十分な酸性ガス処理性能を得られないことが確認された（比較例１−２，１−３）。
【００６７】
＜実施例２＞  固結防止剤の比較
〔酸性ガス処理剤の固結性〕
表２に記載の粒度をもつ炭酸水素ナトリウム１００重量％に対し、表２に記載の固結防止剤を表２に記載の割合で混合し、各種の酸性ガス処理剤を得た。そして、実施例１と同じ手法にて酸性ガス処理剤の固結性をした。結果を表２に示す。
【００６８】
〔バグフィルタにおける差圧試験〕
図１に示す酸性ガス処理装置１０を、以下の試験条件で運転した。なお、バグフィルタの圧力損失は、圧力計Ｐ１によって測定される圧力と、圧力計Ｐ２によって測定される圧力との差から求めた。
ガス風量：０．４３ｍ３／ｍｉｎ
バグフィルタ１５の濾過面積：０．４３ｍ２
バグフィルタ１５の濾過速度：１ｍ／ｍｉｎ
バグフィルタ１５の集塵速度：１７０℃
酸性ガス処理剤の添加量：１１６ｇ／ｍ３
圧力設定：０．５ｋＰａ（バグフィルタの圧力損失が０．５ｋＰａに到達すると、自動逆洗となる。）
試験時間：６０分間
【００６９】
［評価］
酸性ガス処理剤を６０分間連続添加する間に、バグフィルタの圧力損失が０．５ｋＰａに到達し、自動逆洗となった回数を数えた。この回数が少ないほど、酸性ガス処理剤のバグフィルタからの剥離性が良好で、バグフィルタの圧力損失の上昇を防止できることを示す。結果を表２に示す。
【００７０】
〔結果〕
【表２】
2018122248.tif 000004
【００７１】
メジアン径（Ｄ５０）が１１μｍ以上２５μｍ以下であり、メジアン径に対するモード径（Ｄｍ）の比（Ｄｍ／Ｄ５０）が２．０以下である炭酸水素ナトリウムに固結防止剤を加えると、固結防止剤を加えない場合に比べ、固結防止性によりいっそう優れる（実施例２−２〜２−５、２−１２〜２−１５、２−２２〜２−２５）。中でも、固結防止剤がステアリン酸カルシウムを含んでいると、特に優れた固結防止性を有する（実施例２−４、２−５、２−１４、２−１５、２−２４、２−２５）。
【００７２】
メジアン径（Ｄ５０）が１１μｍ以上２５μｍ以下であり、メジアン径に対するモード径（Ｄｍ）の比（Ｄｍ／Ｄ５０）が２．０以下である炭酸水素ナトリウムは、固結防止剤の種類に関わらず、バグフィルタの圧力損失が０．５ｋＰａに到達し、自動逆洗となった回数が少なく、酸性ガス処理剤のバグフィルタからの剥離性に優れ、バグフィルタの圧力損失の上昇を防止できることが確認された（実施例２−１〜２−５、２−１１〜２−１５、２−２１〜２−２５）。これは、炭酸水素ナトリウム粒子や固結防止剤の粒子が濾布の内部に入り込むのを抑えられ、濾布表面に安定した濾過層が形成されたためであると考えられる。
【００７３】
中でも、メジアン径（Ｄ５０）が１７μｍ以上であると、バグフィルタの圧力損失の上昇をよりいっそう効果的に防止できる（実施例２−２１〜２−２５）。
【００７４】
これに対し、メジアン径（Ｄ５０）が１１μｍ未満であると、バグフィルタの圧力損失の上昇を十分に抑えられない（比較例２−１〜２−５、２−１１〜２−１５）。これは、炭酸水素ナトリウム粒子や固結防止剤の粒子が濾布の内部に入り込んだためであると考えられる。
【符号の説明】
【００７５】
１０  酸性ガス処理装置
１１  ヒーター
１３  酸性ガス供給剤供給機
１５  バグフィルタ
１７  冷却塔
１８  中和塔
１９  誘引送風機
Ｐ１，Ｐ２  圧力計
【図１】
2018122248.tif 000005
【図２】
2018122248.tif 000006
【手続補正書】
【提出日】平成29年11月1日(2017.11.1)
【手続補正１】
【補正対象書類名】特許請求の範囲
【補正対象項目名】全文
【補正方法】変更
【補正の内容】
【特許請求の範囲】
【請求項１】
メジアン径（Ｄ５０）が１１μｍ以上２５μｍ以下であり、前記メジアン径に対するモード径（Ｄｍ）の比（Ｄｍ／Ｄ５０）が２．０以下である炭酸水素ナトリウム及び固結防止剤を含有する酸性ガス処理剤であって、前記固結防止剤は、ステアリン酸カルシウムを含む酸性ガス処理剤。
【請求項２】
前記炭酸水素ナトリウムの前記メジアン径（Ｄ５０）と積算重量３０％径（Ｄ３０）との差が１５μｍ以下であり、
前記炭酸水素ナトリウムの積算重量７０％径（Ｄ７０）と前記メジアン径（Ｄ５０）との差が１５μｍ以下である、請求項１に記載の酸性ガス処理剤。
【請求項３】
請求項１又は２に記載の酸性ガス処理剤を酸性ガスに添加した後、飛灰を集塵する、酸性ガス処理方法。
【手続補正２】
【補正対象書類名】明細書
【補正対象項目名】００５０
【補正方法】変更
【補正の内容】
【００５０】
＜実施例１＞  炭酸水素ナトリウムの粒度と酸性ガス処理性能及び固結性との関係
〔酸性ガス処理性能の比較〕
［試験条件］
図１に記載の酸性ガス処理装置１０を用いて、表１に記載された６種類の炭酸水素ナトリウムについて、酸性ガス処理性能を比較した。なお、炭酸水素ナトリウムの径は、島津製作所株式会社製のＳＡＬＤ−７５００ｎａｎｏを用いて測定した。
【手続補正書】
【提出日】平成30年4月12日(2018.4.12)
【手続補正１】
【補正対象書類名】特許請求の範囲
【補正対象項目名】全文
【補正方法】変更
【補正の内容】
【特許請求の範囲】
【請求項１】
メジアン径（Ｄ５０）が１１μｍ以上２５μｍ以下であり、前記メジアン径に対するモード径（Ｄｍ）の比（Ｄｍ／Ｄ５０）が２．０以下である炭酸水素ナトリウム及び固結防止剤を含有する酸性ガス処理剤であって、前記固結防止剤は、ステアリン酸カルシウムからなる酸性ガス処理剤。
【請求項２】
前記炭酸水素ナトリウムの前記メジアン径（Ｄ５０）と積算重量３０％径（Ｄ３０）との差が１５μｍ以下であり、
前記炭酸水素ナトリウムの積算重量７０％径（Ｄ７０）と前記メジアン径（Ｄ５０）との差が１５μｍ以下である、請求項１に記載の酸性ガス処理剤。
【請求項３】
請求項１又は２に記載の酸性ガス処理剤を酸性ガスに添加した後、飛灰を集塵する、酸性ガス処理方法。